내파우더링성 및 계면 밀착 강도가 우수한 합금화 용융아연 도금 강판 및 그 제조 방법을 제공한다. 질량％으로 C:0.030~0.25％, Si:0.060~0.30％, Mn:1.0~3.0％, S:≦0.010％, P:≦0.035％, N≦0.0060％, sol.Al:0.10~1.0％, 잔부가 Fe 및 불가피한 불순물인 강판 모재의 표면에 Fe:8.0~15％및 Al:0.10~0.50％을 함유해η상이 존재하지 않는 합금화 용융아연 도금층을 구비하고, 상기 도금층을 제거한 후의 강판 모재의 표면 중심선 평균 엉성함 Ra가 0.60~1.4μm이며 도금층과 강판 모재의 계면에서 강판 모재의 깊이 방향으로 0.2~0.5μm의 영역에서 글로 방전 발광 분광분석법에 의해 측정되는 Si발광 강도와 계면에서 강판 모재의 깊이 방향으로 9~10μm의 영역에서 측정되는 Si발광 강도의 평균치의 비가 1 이상 2 이하인 합금화 용융아연 도금 강판으로 한다.